【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
２つの主面を有し、そのうち少なくとも第１の面が外側の薄い有機または無機の膜を有している眼用レンズの処理方法であって、
表面に対する物理的衝突および／または化学的修飾の実施を可能にする、高エネルギーおよび／または反応性の化学種による第２のレンズ表面に対する少なくとも１つの処理工程と、
上述した高エネルギーおよび／または反応性の化学種による処理工程と同時にまたはそれに続けて行われる、無機または有機の膜を成膜させるための少なくとも１つ以上の任意の工程と
を有し、
高エネルギーおよび／または反応性の化学種による処理工程の前に、一時的な保護膜の成膜が、外側の薄い有機または無機の膜の上に行われることを特徴とする、眼用レンズの処理方法。
【請求項２】
外側の薄い膜の厚みが、３０ｎｍ未満であり、好ましくは１〜２０ｎｍであり、より好ましくは１〜１０ｎｍであることを特徴とする、請求項１に記載の眼用レンズの処理方法。
【請求項３】
外側の薄い膜は、有機材料の膜であることを特徴とする、請求項１または２に記載の眼用レンズの処理方法。
【請求項４】
外側の薄い膜は、疎水的なおよび／または疎油的な膜であることを特徴とする、請求項１〜３のいずれかに記載の眼用レンズの処理方法。
【請求項５】
外側の薄い膜は、多層反射防止被膜上に成膜されることを特徴とする、請求項１〜４のいずれかに記載の眼用レンズの処理方法。
【請求項６】
一時的な保護膜は５〜２００ｎｍの厚みを有することを特徴とする、請求項１〜５のいずれかに記載の眼用レンズの処理方法。
【請求項７】
一時的な保護膜は連続的であることを特徴とする、請求項１〜６のいずれかに記載の眼用レンズの処理方法。
【請求項８】
一時的な保護膜は、金属フッ化物、金属フッ化物の混合物、金属酸化物または金属酸化物の混合物から形成されていることを特徴とする、請求項１〜７のいずれかに記載の眼用レンズの処理方法。
【請求項９】
金属フッ化物は、ＭｇＦ2、ＬａＦ3またはＣｅＦ3であることを特徴とする、請求項８に記載の眼用レンズの処理方法。
【請求項１０】
金属酸化物は、ＴｉＯ2、Ａｌ2Ｏ3、ＺｒＯ2または酸化プラセオジムであり、金属酸化物の混合物は、アルミナと酸化プラセオジムとの混合物であることを特徴とする、請求項８に記載の眼用レンズの処理方法。
【請求項１１】
一時的な保護膜は、ポリテトラフルオロエチレン膜であることを特徴とする、請求項１〜７のいずれかに記載の眼用レンズの処理方法。
【請求項１２】
レンズの第１の面が凹面であることを特徴とする、請求項１〜１１のいずれかに記載の眼用レンズの処理方法。
【請求項１３】
眼用レンズが較正済みレンズまたはトリミングされたレンズであることを特徴とする、請求項１〜１２のいずれかに記載の眼用レンズの処理方法。
【請求項１４】
高エネルギーの化学種のエネルギーは１〜１５０ｅＶであり、好ましくは１０〜１５０ｅＶであり、より好ましくは４０〜１５０ｅＶであることを特徴とする、請求項１〜１３のいずれかに記載の眼用レンズの処理方法。
【請求項１５】
高エネルギーおよび／または反応性の化学種による処理工程は、イオン衝撃であることを特徴とする、請求項１〜１４のいずれかに記載の眼用レンズの処理方法。
【請求項１６】
少なくとも１つの面が、一時的な保護膜で被覆された薄い外側の有機または無機の膜を有する、較正済みレンズ。
【請求項１７】
一時的な保護膜が、
ポリテトラフルオロエチレンがベースとなっている膜、
厚みが５〜２００ｎｍの無機物の第一の膜と、該第一の膜の上に被覆された好ましくは厚みが０．２〜１０μｍの有機物の第二の膜との二層膜、又は、
金属フッ化物、金属フッ化物の混合物、金属酸化物又は金属酸化物の混合物からなる膜である請求項１６に記載のレンズ。
【請求項１８】
前記有機物の第二の膜が、好ましくは、アクリル、メタクリル、又はポリウレタンラテックスであるラテックスの成膜と硬化によって得られる膜である請求項１７に記載のレンズ。
【請求項１９】
前記金属フッ化物が、ＭｇＦ２、ＬａＦ３またはＣｅＦ３である請求項１７に記載のレンズ。
【請求項２０】
前記金属酸化物または金属酸化物の混合物がＴｉＯ2、Ａｌ2Ｏ3、ＺｒＯ2、酸化プラセオジムまたはアルミナと酸化プラセオジムとの混合物である請求項１７に記載のレンズ。
【請求項２１】
前記薄い外側の有機または無機の膜が、好ましくは１４ｍＪ／ｍ2未満、より好ましくは１２ｍＪ／ｍ2未満の表面エネルギーを与える疎水的なおよび／または疎油的な被膜である請求項１６〜２０のいずれかに記載のレンズ。
【請求項２２】
１４ｍＪ／Ｍ２以下の表面エネルギーをレンズに与える疎水的なおよび／または疎油的な被膜を有するレンズであって、多層の一時的な保護膜が前記被膜上に成膜されていることを特徴とするレンズ。
【請求項２３】
一時的な保護膜は、２層膜であることを特徴とする、請求項２２に記載のレンズ。
【請求項２４】
一時的な保護をする２層膜は、無機物の第１の膜と、第１の膜の上に形成され、有機物の第２の膜とを有することを特徴とする、請求項２３に記載のレンズ。
【請求項２５】
無機物の第１の膜は、２〜２００ｎｍ、好ましくは５〜２００ｎｍの厚みを有することを特徴とする、請求項２４に記載のレンズ。
【請求項２６】
有機物の膜は、０．２〜１０ミクロンの厚みを有することを特徴とする、請求項２４に記載のレンズ。
【請求項２７】
無機物の膜は、金属フッ化物、金属フッ化物の混合物、金属酸化物または金属酸化物の混合物を含むことを特徴とする、請求項２４〜２６のいずれかに記載のレンズ。
【請求項２８】
金属フッ化物は、ＭｇＦ2、ＬａＦ3およびＣｅＦ3の中から選ばれ、金属酸化物はチタン、アルミニウム、ジルコニウムおよびプラセオジムの酸化物の中から選ばれることを特徴とする、請求項２７に記載のレンズ。
【請求項２９】
有機物の膜は、アクリルラテックス、メタクリルラテックスおよびポリウレタンラテックスの中から選ばれることを特徴とする、請求項２４〜２８のいずれかに記載のレンズ。
【請求項３０】
多層の一時的な保護膜は、レンズに１５ｍＪ／ｍ２以上の表面エネルギーを与えることを特徴とする、請求項２２〜２９のいずれかに記載のレンズ。
【請求項３１】
疎水的なおよび／または疎油的な被膜が１２ｍＪ／ｍ2未満の表面エネルギーを与える請求項２２〜３０のいずれかに記載のレンズ。
【請求項３２】
二つの主面を有し、少なくとも第一の面が、一時的な保護膜で被覆された薄い外側の有機または無機の膜を有し、前記保護膜がポリテトラフルオロエチレンがベースとなっている膜を含むレンズ。
【請求項３３】
前記薄い外側の有機または無機の膜が疎水的なおよび／または疎油的な被膜である請求項３２に記載のレンズ。
【請求項３４】
前記レンズが眼用レンズである請求項３２または３３に記載のレンズ。
【請求項３５】
前記薄い外側の膜が、多層反射防止被膜上に成膜される請求項３２〜３４のいずれかに記載のレンズ。
【請求項３６】
前記無機または有機の膜を成膜させるための一つ以上の工程が、真空蒸着によって実施されることを特徴とする請求項１〜１５のいずれかに記載の眼用レンズの処理方法。
【請求項３７】
前記処理工程が、無機または有機の膜を成膜させるための一つ以上の工程と同時に実施されるイオン衝撃を含むことを特徴とする請求項３６に記載の眼用レンズの処理方法。
【請求項３８】
前記無機または有機の膜の成膜が、高エネルギーおよび／または反応性の化学種による処理工程と同時には行われないことを特徴とする請求項１〜１５、および請求項３６のいずれかに記載の眼用レンズの処理方法。
【請求項３９】
前記処理工程が、レンズの第２の表面上に多層被膜が成膜される前に行われる活性化処理であることを特徴とする請求項１〜１５、および請求項３６〜３８のいずれかに記載の眼用レンズの処理方法。
【請求項４０】
前記処理が、イオン衝撃、プラズマ処理、およびコロナ処理から選ばれ、該処理がコロナ処理の場合はレンズが無機レンズであることを特徴とする請求項３９に記載の眼用レンズの処理方法。
【請求項４１】
多層被膜の少なくとも一つの膜がレンズの第２の表面上に成膜され、前記処理が、該多層被膜の次の膜の成膜の前に、該少なくとも一つの膜の表面を前処理するために行われる活性化処理であることを特徴とする請求項１〜１５、請求項３６および請求項３８のいずれかに記載の眼用レンズの処理方法。